(57)【要約】【課題】高温でのプレス成形と金型との接触による焼入れを一工程で行うホットスタンピング後の、強度及び耐水素脆化特性に優れた鋼板、強度及び耐水素脆化特性に優れたホットスタンピング成形品を提供する。【解決手段】質量％で、Ｃ：０．１５〜０．５５％、Ａｌ：０．０１０〜０．１００％、Ｔｉ：０．００１〜０．０４０％、Ｂ：０．０００３〜０．００５０％を含有し、ＭｎとＳｉを０．０５％≦（Ｍｎ＋Ｓｉ）≦０．４０％を満足するように含有し、Ｐ：０．０３０％以下、Ｓ：０．０２０％以下に制限した鋼板。該鋼板を、Ａｃ3変態点以上に加熱し、Ａｒ3変態点未満に冷却することなくプレス成形し、そのまま金型との接触による焼入れを行うホットスタンピング方法。上記成分からなり、金属組織がマルテンサイトからなるホットスタンピング成形品。【選択図】なし【特許請求の範囲】
【請求項１】
質量％で、
Ｃ：０．１５〜０．５５％、
Ｔｉ：０．００１〜０．０４０％、
Ｂ：０．０００３〜０．００５０％
を含有し、ＭｎとＳｉを
０．０５％≦（Ｍｎ＋Ｓｉ）≦０．４０％
を満足するように含有し、
Ａｌ：０．１００％以下、
Ｐ：０．０３０％以下、
Ｓ：０．０２０％以下
に制限し、残部がＦｅ及び不可避的不純物からなることを特徴とするホットスタンピング後の強度及び耐水素脆化特性に優れた鋼板。
【請求項２】
鋼板が、更に、質量％で、
Ｃｒ：２．０％以下、
Ｍｏ：２．０％以下
の一方又は双方を含有することを特徴とする請求項１に記載のホットスタンピング後の強度及び耐水素脆化特性に優れた鋼板。
【請求項３】
鋼板が、更に、質量％で、
Ｎｉ：２％以下、
Ｃｕ：２％以下、
Ｓｎ：２％以下
の１種又は２種以上含有することを特徴とする請求項１又は２に記載のホットスタンピング後の強度及び耐水素脆化特性に優れた鋼板。
【請求項４】
鋼板が、更に、質量％で、
Ｎｂ：０．０５〜１．０％、
Ｖ：０．０１〜３．０％
の一方又は双方を含有することを特徴とする請求項１〜３の何れか１項に記載のホットスタンピング後の強度及び耐水素脆化特性に優れた鋼板。
【請求項５】
鋼板が、更に、質量％で、
Ｃａ：０．０００５〜０．０５％、
Ｍｇ：０．０００５〜０．０５％、
ＲＥＭ：０．０００５〜０．０５％
の１種又は２種以上含有することを特徴とする請求項１〜４の何れか１項に記載のホットスタンピング後の強度及び耐水素脆化特性に優れた鋼板。
【請求項６】
質量％で、
Ｃ：０．１５〜０．５５％、
Ｔｉ：０．００１〜０．０４０％、
Ｂ：０．０００３〜０．００５０％
を含有し、ＭｎとＳｉを
０．０５％≦（Ｍｎ＋Ｓｉ）≦０．４０％
を満足するように含有し、
Ａｌ：０．１００％以下、
Ｐ：０．０３０％以下、
Ｓ：０．０２０％以下
に制限し、残部がＦｅ及び不可避的不純物からなり、金属組織がマルテンサイトからなることを特徴とするホットスタンピング成形品。
【請求項７】
ホットスタンピング成形品が、更に、質量％で、
Ｃｒ：２．０％以下、
Ｍｏ：２．０％以下
の一方又は双方を含有することを特徴とする請求項６に記載のホットスタンピング成形品。
【請求項８】
ホットスタンピング成形品が、更に、質量％で、
Ｎｉ：２％以下、
Ｃｕ：２％以下、
Ｓｎ：２％以下
の１種又は２種以上含有することを特徴とする請求項６又は７に記載のホットスタンピング成形品。
【請求項９】
ホットスタンピング成形品が、更に、質量％で、
Ｎｂ：０．０５〜１．０％、
Ｖ：０．０１〜３．０％
の一方又は双方を含有することを特徴とする請求項６〜８の何れか１項に記載のホットスタンピング成形品。
【請求項１０】
ホットスタンピング成形品が、更に、質量％で、
Ｃａ：０．０００５〜０．０５％、
Ｍｇ：０．０００５〜０．０５％、
ＲＥＭ：０．０００５〜０．０５％
の１種又は２種以上含有することを特徴とする請求項６〜９の何れか１項に記載のホットスタンピング成形品。
【請求項１１】
質量％で、
Ｃ：０．１５〜０．５５％、
Ｔｉ：０．００１〜０．０４０％、
Ｂ：０．０００３〜０．００５０％
を含有し、ＭｎとＳｉを
０．０５％≦（Ｍｎ＋Ｓｉ）≦０．４０％
を満足するように含有し、
Ａｌ：０．１００％以下、
Ｐ：０．０３０％以下、
Ｓ：０．０２０％以下
に制限し、残部がＦｅ及び不可避的不純物からなる鋼板を、Ａｃ3変態点以上に加熱し、Ａｒ3変態点未満に冷却することなくプレス成形し、そのまま金型との接触による焼入れを行うことを特徴とするホットスタンピング方法。
【請求項１２】
鋼板が、更に、質量％で、
Ｃｒ：２．０％以下、
Ｍｏ：２．０％以下
の一方又は双方を含有することを特徴とする請求項１１に記載のホットスタンピング後の強度及び耐水素脆化特性に優れたホットスタンピング方法。
【請求項１３】
鋼板が、更に、質量％で、
Ｎｉ：２％以下、
Ｃｕ：２％以下、
Ｓｎ：２％以下
の１種又は２種以上含有することを特徴とする請求項１１又は１２に記載のホットスタンピング方法。
【請求項１４】
鋼板が、更に、質量％で、
Ｎｂ：０．０５〜１．０％、
Ｖ：０．０１〜３．０％
の一方又は双方を含有することを特徴とする請求項１１〜１３の何れか１項に記載のホットスタンピング方法。
【請求項１５】
鋼板が、更に、質量％で、
Ｃａ：０．０００５〜０．０５％、
Ｍｇ：０．０００５〜０．０５％、
ＲＥＭ：０．０００５〜０．０５％
の１種又は２種以上含有することを特徴とする請求項１１〜１４の何れか１項に記載のホットスタンピング方法。
【発明の詳細な説明】
【技術分野】
【０００１】
本発明は、高温でのプレス成形と金型との接触による急冷を利用し、成形加工と焼入れを同時に行い、高強度の成形品を得るホットスタンピング方法及びホットスタンピング後の強度及び耐水素脆化特性に優れた鋼板、ホットスタンピング成形品に関するものである。
【背景技術】
【０００２】
近年、自動車の軽量化を目的として、素材である鋼板の高強度化が進められている。しかし、鋼板を高強度化すると延性や加工性が低下し、適用し得る部材が制限される。そのため、成形性を向上させた高強度鋼板の開発や、成形性の劣る高強度鋼板の加工を可能にする成形方法の開発が進められている。
【０００３】
また、鋼板を熱間でプレス成形し、それとほぼ同時に金型を利用して急冷し、高強度鋼製部品を製造する技術が提案されており、ホットスタンピングと呼ばれている（例えば、特許文献１〜４）。しかし、このホットスタンピングによって製造された部品にピアス穴を開ける際、ピアス穴の端面に亀裂が入ることがある。これは、鋼板を加熱する際や、熱間でのプレス成形を行う際に、鋼板の内部に侵入した水素に起因する遅れ破壊である。
【０００４】
特に、ホットスタンピングでは、高温に加熱して鋼の組織をオーステナイトにするため水素が侵入し易く、急冷によって焼入れ、マルテンサイト変態させると遅れ破壊が生じ易い。そのため、ホットスタンピング後の強度と耐水素脆化特性の両立は非常に重要な問題である。
【０００５】
なお、非特許文献１及び２には、水素脆化に及ぼす鋼中の成分の影響が記載されている。例えば、非特許文献１には、ＭｎとＳｉが、ＰやＳと共存すると水素脆化を起こしやすくなること、（Ｍｎ＋０．５Ｓｉ＋Ｐ＋Ｓ）＜０．２％にすれば、水素脆化を避けられることが記載されている。しかし、非特許文献１には、適切な水素量の評価がなされていないため、ホットスタンピング後の製品でも同様の結果になるか、定かではない。
【０００６】
また、非特許文献２には、Ｍｎの含有量を減少させると、水素脆化が起きにくくなることが記載されている。しかし、Ｍｎを減少させると、ホットスタンピング後の製品の強度の低下が懸念される。
【先行技術文献】
【特許文献】
【０００７】
【特許文献１】特開２００４−２１１１９７号公報
【特許文献２】特開２００３−８２４３６号公報
【特許文献３】特開２０００−２３４１５３号公報
【特許文献４】特開平１０−９６０３１号公報
【非特許文献】
【０００８】
【非特許文献１】N. BANDYOPADHYAY,JUN KAMEDA and C. J. McMAHON, Jr. "Hydrogen-Induced Cracking in 4340-Type Steel: Effects of Composition, Yield Strength, and H2 Pressure", Metallurgical TransactionA, （米国）、１９８３年５月、１４Ａ巻、ｐ．８８１〜８８８
【非特許文献２】M. NAGUMO and H. MATSUDA, "Function of hydrogen in intergranular fracture of martensitic steels", Philosophical Magazine A, （英国）、  ２００２年、８２巻、ｐ．３４１５〜３４２５
【発明の概要】
【発明が解決しようとする課題】
【０００９】
本発明は、プレス成形と焼入れを一つの工程で行うホットスタンピングにおいて、ホットスタンピング後の強度及び耐水素脆化特性に優れた鋼板、強度及び耐水素脆化特性に優れたホットスタンピング成形品及びホットスタンピング方法を提供することを目的とする。
【課題を解決するための手段】
【００１０】
本発明は、鋼板に含まれるＳｉ量とＭｎ量を制限することにより、ホットスタンピング後の耐水素脆化特性が向上すること、Ｓｉ量とＭｎ量の制限によって低下した強度を確保するためにはＢ及びＴｉの添加が有効であることを知見し、その知見に基づいてなされたものであり、その要旨は以下のとおりである。
（１）質量％で、Ｃ：０．１５〜０．５５％、Ｔｉ：０．００１〜０．０４０％、Ｂ：０．０００３〜０．００５０％を含有し、ＭｎとＳｉを
０．０５％≦（Ｍｎ＋Ｓｉ）≦０．４０％
を満足するように含有し、Ａｌ：０．１００％以下、Ｐ：０．０３０％以下、Ｓ：０．０２０％以下に制限し、残部がＦｅ及び不可避的不純物からなることを特徴とするホットスタンピング後の強度及び耐水素脆化特性に優れた鋼板。
（２）鋼板が、更に、質量％で、Ｃｒ：２．０％以下、Ｍｏ：２．０％以下の一方又は双方を含有することを特徴とする上記（１）に記載のホットスタンピング後の強度及び耐水素脆化特性に優れた鋼板。
（３）鋼板が、更に、質量％で、Ｎｉ：２％以下、Ｃｕ：２％以下、Ｓｎ：２％以下の１種又は２種以上含有することを特徴とする上記（１）又は（２）に記載のホットスタンピング後の強度及び耐水素脆化特性に優れた鋼板。
（４）鋼板が、更に、質量％で、Ｎｂ：０．０５〜１．０％、Ｖ：０．０１〜３．０％の一方又は双方を含有することを特徴とする上記（１）〜（３）の何れか１項に記載のホットスタンピング後の強度及び耐水素脆化特性に優れた鋼板。
（５）鋼板が、更に、質量％で、Ｃａ：０．０００５〜０．０５％、Ｍｇ：０．０００５〜０．０５％、ＲＥＭ：０．０００５〜０．０５％の１種又は２種以上含有することを特徴とする上記（１）〜（４）の何れか１項に記載のホットスタンピング後の強度及び耐水素脆化特性に優れた鋼板。
（６）質量％で、Ｃ：０．１５〜０．５５％、Ｔｉ：０．００１〜０．０４０％、Ｂ：０．０００３〜０．００５０％を含有し、ＭｎとＳｉを
０．０５％≦（Ｍｎ＋Ｓｉ）≦０．４０％
を満足するように含有し、Ａｌ：０．１００％以下、Ｐ：０．０３０％以下、Ｓ：０．０２０％以下に制限し、残部がＦｅ及び不可避的不純物からなり、金属組織がマルテンサイトからなることを特徴とするホットスタンピング成形品。
（７）ホットスタンピング成形品が、更に、質量％で、Ｃｒ：２．０％以下、Ｍｏ：２．０％以下の一方又は双方を含有することを特徴とする上記（６）に記載のホットスタンピング成形品。
（８）ホットスタンピング成形品が、更に、質量％で、Ｎｉ：２％以下、Ｃｕ：２％以下、Ｓｎ：２％以下の１種又は２種以上含有することを特徴とする上記（６）又は（７）に記載のホットスタンピング成形品。
（９）ホットスタンピング成形品が、更に、質量％で、Ｎｂ：０．０５〜１．０％、Ｖ：０．０１〜３．０％の一方又は双方を含有することを特徴とする上記（６）〜（８）の何れか１項に記載のホットスタンピング成形品。
（１０）ホットスタンピング成形品が、更に、質量％で、Ｃａ：０．０００５〜０．０５％、Ｍｇ：０．０００５〜０．０５％、ＲＥＭ：０．０００５〜０．０５％の１種又は２種以上含有することを特徴とする上記（６）〜（９）の何れか１項に記載のホットスタンピング成形品。
（１１）質量％で、Ｃ：０．１５〜０．５５％、Ｔｉ：０．００１〜０．０４０％、Ｂ：０．０００３〜０．００５０％を含有し、ＭｎとＳｉを
０．０５％≦（Ｍｎ＋Ｓｉ）≦０．４０％
を満足するように含有し、Ａｌ：０．１００％以下、Ｐ：０．０３０％以下、Ｓ：０．０２０％以下に制限し、残部がＦｅ及び不可避的不純物からなる鋼板を、Ａｃ3変態点以上に加熱し、Ａｒ3変態点未満に冷却することなくプレス成形し、そのまま金型との接触による焼入れを行うことを特徴とするホットスタンピング方法。
（１２）鋼板が、更に、質量％で、Ｃｒ：２．０％以下、Ｍｏ：２．０％以下の一方又は双方をすることを特徴とする上記（１１）に記載のホットスタンピング後の強度及び耐水素脆化特性に優れたホットスタンピング方法。
（１３）鋼板が、更に、質量％で、Ｎｉ：２％以下、Ｃｕ：２％以下、Ｓｎ：２％以下の１種又は２種以上含有することを特徴とする上記（１１）又は（１２）に記載のホットスタンピング方法。
（１４）鋼板が、更に、質量％で、Ｎｂ：０．０５〜１．０％、Ｖ：０．０１〜３．０％の一方又は双方を含有することを特徴とする上記（１１）〜（１３）の何れか１項に記載のホットスタンピング方法。
（１５）鋼板が、更に、質量％で、Ｃａ：０．０００５〜０．０５％、Ｍｇ：０．０００５〜０．０５％、ＲＥＭ：０．０００５〜０．０５％の１種又は２種以上含有することを特徴とする上記（１１）〜（１４）の何れか１項に記載のホットスタンピング方法。
【発明を実施するための形態】
【００１１】
鋼中のＭｎとＳｉ含有量を低減させると、水素脆化を回避できる可能性はあるものの、ホットスタンピングによって成形された、高強度を有する鋼製部材に発生する遅れ破壊への対策として十分であるかどうか、明確ではない。また、Ｓｉは固溶強化元素であり、Ｍｎは焼入れ性を高め、ホットスタンピング後の成形品の組織をマルテンサイトとするために必要な元素である。したがって、ＭｎとＳｉを低減させると、十分な強度が得られなくなる可能性がある。
【００１２】
そこで、本発明者らは、まず、鋼板のＭｎ及びＳｉの含有量と、ホットスタンピング後の成形品の水素脆化との関係に着目して検討を行った。その結果、（Ｍｎ＋Ｓｉ）≦０．４０質量％とすれば、ホットスタンピング後の耐水素脆化特性の低下を抑制できることがわかった。
【００１３】
一方、（Ｍｎ＋Ｓｉ）を低下させると、十分な強度が得られないという問題が生じた。そこで、本発明者らは、鋼板のＭｎ及びＳｉの含有量を制御し、更に、焼入れ性を高めるＢの含有を検討した。その結果、（Ｍｎ＋Ｓｉ）≧０．０５質量％とし、Ｂを添加するとともに、ＢＮの生成を抑制するＴｉの添加を必須とすれば、必要とする十分な強度が確保できるという知見が得られた。
【００１４】
更に選択元素として、Ｃｒ、Ｍｏを添加すると、焼入れ性が高まり、金型の冷却能力に起因する成形品の部分的な強度の低下を防止することができる。また、Ｎｉ、Ｃｕ、Ｓｎの添加により耐食性を付与すると、耐水素脆化特性を安定化することができるという知見も得た。
【００１５】
以下、本発明について詳細に説明する。本発明の、ホットスタンピング後の強度及び耐水素脆化特性に優れた鋼板は、特定の化学組成を有する熱延鋼板又は冷延鋼板である。冷延鋼板には亜鉛めっき、アルミめっき等の表面処理を施しても良い。また、本発明のホットスタンピング方法は、特定の化学組成を有する熱延鋼板又は冷延鋼板を、金属組織がオーステナイトとなる温度に加熱し、プレス成形と金型による急冷を一つの工程で行う成形方法である。
【００１６】
また、本発明のホットスタンピング成形品は、上述のホットスタンピング後の強度及び耐水素脆化特性に優れた鋼板を、上述のホットスタンピング方法で成形したものであり、金属組織がマルテンサイトからなり、極めて高い強度と優れた耐水素脆化特性とを有する。
【００１７】
まず、鋼板の化学成分について説明する。特に指定しない限り、％は質量％を意味する。
【００１８】
Ｓｉ及びＭｎは、本発明において極めて重要な元素である。Ｓｉは固溶強化元素であり、Ｍｎは焼入れ性を高める元素である。したがって、ホットスタンピング後の強度を確保するために、（Ｍｎ＋Ｓｉ）≧０．０５％を満足することが必要である。一方、ＭｎとＳｉを過剰に含有させると、耐水素脆化特性を損なう。したがって、（Ｍｎ＋Ｓｉ）≦０．４０％を満足することが必要である。
【００１９】
Ｂも、本発明において極めて重要な元素である。本発明の鋼板は、ＳｉとＭｎを低減させているため、高強度を得るために、微量で焼入れ性を大幅に向上させるＢを０．０００３％以上添加することが必要である。特に、ホットスタンピング後の成形品の引張強度を向上させるためには、Ｂを０．０００５％以上添加することが好ましい。一方、０．００５０％を超えるＢを含有させても焼入れ性を向上させる効果は飽和し、成形品が脆化することもある。
【００２０】
Ｔｉも、本発明において極めて重要な元素である。Ｔｉは、不純物であるＮと結合してＴｉＮを生成させるために添加する。これにより、ＢＮの生成を抑制して、焼入れ性の向上のために添加したＢを有効に作用させることができる。この効果を得るためには、Ｔｉを０．００１％以上添加することが必要である。一方、０．０４０％超のＴｉを添加すると、炭化物を生成し、ホットスタンピング後の成形品の強度が低下したり、脆化することがある。
【００２１】
Ｃは、ホットスタンピング後の強度の確保に必要な元素である。特に、ホットスタンピング後の成形品の引張強度を１２００ＭＰａ以上にするためには、０．１５％以上の添加が必要である。一方、Ｃを過剰に含有すると、ホットスタンピング後の成形品が脆くなるため、上限を０．５５％とした。
【００２２】
Ａｌは、脱酸元素であり、０．１００％を超えると非金属介在物が多くなり製品に表面疵が発生しやすくなる。また、ＡｌにはＮを固定する効果もあり、ＡｌＮを形成して、結晶粒径の微細化に寄与するため、０．０１０％以上を含有させることが好ましい。なお、鋼中のＮを固定には、Ａｌよりも高温で窒化物を生成するＴｉの添加が有効である。
【００２３】
Ｐは、溶接割れ性及び衝撃特性に悪影響を及ぼす不純物元素であるため、０．０３０％以下に制限する。好ましくは０．０１５％以下である。
【００２４】
Ｓも不純物元素であり、加工性の劣化、衝撃特性の劣化をもたらし、再熱割れ感受性の増大の原因となる。したがって、Ｓは、０．０２０％以下とする。好ましくは０．００５％以下である。
【００２５】
更に、Ｃｒ、Ｍｏの一方又は双方を添加しても良い。
Ｃｒ、Ｍｏは、焼入れ性を高め、Ｍ23Ｃ6型の炭化物を安定的に生成し、強度を上昇させる元素である。しかし、Ｃｒ、Ｍｏは、多量に添加するとめっき性が劣化することがあり、また、コストアップを招く。したがって、Ｃｒ及びＭｏの上限は、それぞれ、２．０％以下とすることが好ましい。
【００２６】
更に、Ｎｉ、Ｃｕ、Ｓｎの１種又は２種以上を添加しても良い。
Ｎｉ、Ｃｕ、Ｓｎは、鋼板表面付近の酸化物に影響を及ぼし、耐食性を向上させる元素である。しかし、Ｎｉ、Ｃｕ、Ｓｎを、それぞれ、２％を超えて添加すると加工性が劣化することがある。したがって、Ｎｉ、Ｃｕ、Ｓｎの上限は、それぞれ、２％以下にすることが好ましい。なお、衝撃特性及び耐水素脆化特性を向上させるためには、Ｎｉ、Ｃｕ、Ｓｎを、それぞれ、０．００５％以上添加することが好ましい。
【００２７】
更に、Ｎｂ、Ｖの一方又は双方を添加しても良い。
Ｎｂ、Ｖは、炭窒化物を形成する元素であり、強度向上に寄与する。また、Ｎｂ、Ｖの炭化物は、鋼中に侵入した水素をトラップし、耐水素脆化特性を向上させる。これらの効果を得るためには、Ｎｂは０．０５％以上、Ｖは０．０１％以上を添加することが好ましい。一方、Ｎｂは１．０％を超えると、Ｖは３．０％を超えると、靭性がやや劣化し、耐水素脆化特性を損なうことがある。そのため、Ｎｂ添加量の上限は１．０％以下、Ｖ添加量の上限は、３．０％以下とすることが好ましい。なお、耐水素脆化特性を更に向上させるためには、ＮｂとＶの両者を複合添加することが好ましい。
【００２８】
更に、Ｃａ、Ｍｇ、ＲＥＭの１種又は２種以上を添加しても良い。
Ｃａ、Ｍｇ、ＲＥＭは、硫化物を形成し、ＭｎＳなどの介在物の形態を制御するために添加してもよい。衝撃特性や耐水素脆化特性を向上させるためには、Ｃａ、Ｍｇ、ＲＥＭの１種又は２種以上を、それぞれ、０．０００５％以上添加することが好ましい。また、Ｃａ、Ｍｇ、ＲＥＭを過剰に添加すると、加工性を損なうことがあるため、それぞれ、上限を０．０５％以下とすることが好ましい。なお、ＲＥＭとは、Rare Earth Metalの略であり、周期律表においてＬａから始まるランタノイド系元素の総称である。
【００２９】
本発明の鋼板の製造条件については特に規定しないが、以下に好ましい製造条件について説明する。常法によって溶製、鋳造して得られた鋼片を、再加熱するか、鋳造後、そのまま熱間圧延を施す。鋼片の再加熱温度は、１０００〜１３００℃が好ましい。また、熱間圧延の圧延終了温度はＡｒ3変態点以上とすることが好ましい。熱間圧延後は、冷却し、５５０℃以上で巻取ることが好ましい。
【００３０】
更に、酸洗、冷間圧延を施しても良く、めっきを施しても良い。なお、これらの工程は、常法で良く、めっきは、溶融アルミめっき、溶融亜鉛めっき、合金化溶融亜鉛めっき、電気亜鉛めっきの何れでも良い。
【００３１】
次に、本発明のホットスタンピング方法について説明する。
【００３２】
成形及び急冷により、金属組織をマルテンサイト変態させるためには、プレス成形時の金属組織をオーステナイトにすることが必要である。したがって、鋼板の加熱温度をＡｃ3変態点以上とする。Ａｃ3［℃］は、Ｃ、Ｍｎ、Ｓｉ、Ｐ、Ａｌ、Ｔｉの含有量［質量％］から、次式（式１）によって求めることができる。加熱方法は、加熱炉、誘導加熱、通電加熱などの何れでも良い。なお、鋼板を均一に加熱するには、加熱炉を使用することが好ましい。
Ａｃ3＝910−203Ｃ1/2−30Ｍｎ＋44.7Ｓｉ＋700Ｐ＋400（Ａｌ＋Ｔｉ）  ・・・（式１）
【００３３】
また、プレス成形を行う際に、Ａｒ3変態点より低い温度に冷却されるとフェライト変態が開始するため、ホットスタンピング成形品の金属組織の一部がマルテンサイトにならず、強度が低下する。したがって、Ａｒ3変態点未満に冷却することなくプレス成形することが必要である。Ａｒ3［℃］は、Ｃ、Ｍｎ、Ｓｉ、Ｐ、Ａｌの含有量［質量％］から、次式（式２）によって求めることができる。
Ａｒ3＝901−325Ｃ−92Ｍｎ＋33Ｓｉ＋287Ｐ＋40Ａｌ  ・・・（式２）
【００３４】
プレス成形の際には、金型と接触するので、プレス成形後、そのまま金型による抜熱を利用し、焼入れを施す。また、通常、プレス成形では、鋼板よりも熱容量が十分に大きい金型を使用するため、冷却速度は８０℃／ｓ以上となる。更に、冷却速度を高めるには、水などの冷却剤を用いても良い。この場合、金型の内部に冷却剤を循環させても良く、金型から冷却剤を噴出させても良い。
【００３５】
本発明の鋼板及び方法によって得られた本発明のホットスタンピング成形品は、金属組織がマルテンサイトからなり、高強度が得られる。また、上述のように素材である鋼板のＭｎとＳｉを低減させているため、耐水素脆化特性にも優れる。
【実施例１】
【００３６】
表１に示す成分組成を有する鋼を溶製し、鋳造して鋼片とした。表１のＡｃ3［℃］及びＡｒ3［℃］は、Ｃ、Ｍｎ、Ｓｉ、Ｐ、Ａｌ、Ｔｉの含有量［質量％］から、次式（式１）及び（式２）によって求めた。また、表１には（Ｍｎ＋Ｓｉ）の計算値も示した。
Ａｃ3＝910−203Ｃ1/2−30Ｍｎ＋44.7Ｓｉ＋700Ｐ＋400（Ａｌ＋Ｔｉ）  ・・・（式１）
Ａｒ3＝901−325Ｃ−92Ｍｎ＋33Ｓｉ＋287Ｐ＋40Ａｌ  ・・・（式２）
【００３７】
これらの鋼片を１０５０〜１２５０℃に再加熱後、熱間圧延し、更に、酸洗及び冷間圧延を施し、板厚１．２ｍｍの鋼板とした。その後、一部の鋼板には、めっき処理を施した。めっき処理は、溶融アルミめっきの場合は、目付け量１２０ｇ／ｍ2、溶融亜鉛めっきの場合は、目付け量９０ｇ／ｍ2とした。表１にめっきの有無及び種類を示した。
【００３８】
これらの鋼板から、幅が２４０ｍｍ、長さが５００ｍｍの試験片を採取した。試験片を、加熱炉にて９５０℃で５分間保持した。表１のいずれの実施例も、加熱温度がＡｃ3変態点以上であった。抽出後、直ちに曲げ及び曲げ戻し加工するプレス成形を行い、金型で急冷した。加熱炉から抽出された鋼板の温度を放射温度計によって測定し、プレス成形開始前の温度が８５０℃以上であることを確認した。表１のいずれの実施例も、プレス成形開始前温度がＡｒ3変態点温度以上であった。このプレス成形品から、引張試験、遅れ破壊試験の試験片を採取し、評価を行った。なお、プレス成形品は、底部が７０ｍｍ、高さが６０ｍｍのハット形状である。
【００３９】
引張試験は、ＪＩＳ  Ｚ  ２２０１の５号試験片をプレス成形品の底部から採取し、ＪＩＳ  Ｚ  ２２４１に準拠して行った。
【００４０】
耐水素脆化特性は、以下のようにして評価した。プレス成形品の底部から、８０ｍｍ×３０ｍｍの短冊状の小片をシャー切断で採取し、試験片の両端にボルトを通すための穴を設けた。その後、短冊状の試験片に、曲げ半径を１０ｍｍとし、Ｕ曲げ加工を施した。次に、曲げ部の外周に耐水性のひずみゲージを貼付した。その後、試験片の両端の穴にボルトを通し、ナットで締め付けながら、曲げ部に歪を加えた。
【００４１】
ひずみゲージで測定した歪量に、一般的な鋼のヤング率である２０５８００ＭＰａを掛けて負荷応力を算出し、負荷応力が５９０ＭＰａになるように歪量を調整した。その後、試料を０．５ｍｏｌ／ｌの硫酸中に漬け、電流密度４０ｍＡ／ｃｍ2として電解チャージを行った。電解チャージの時間は最大１２０分とし、電解チャージ中の割れ発生の有無を評価した。割れの発生は、曲げ部に貼付した歪ゲージで、電解チャージ中のひずみの変化を測定し、急激なひずみの変化の検出によって判定した。
【００４２】
結果を表１に示す。強度１２００ＭＰａ以上を良好とした。表１の耐水素脆化特性は、電解チャージ中に割れが発生したものを×、発生しなかったものを○として示した。本発明の鋼板を用いて、本発明のホットスタンピング方法によって得られた成形品（Ａ１〜Ａ１１）は、金属組織がマルテンサイトからなり、強度及び耐水素脆化特性が良好である。符号Ａ１〜Ａ３において、Ｓｉ含有量：０．０５〜０．２０％、Ｍｎ含有量：０．２０〜０．３５％の範囲で、Ｓｉ＋Ｍｎを０．４０％とし、かつＢとＴｉを本発明範囲内で含有すれば、良好な強度と耐水素脆化特性が得られることが明らかである。
【００４３】
一方、（Ｍｎ＋Ｓｉ）が本発明の上限を外れるＢ１及びＢ３は、成形品の電解チャージ中に割れを生じる。また、（Ｍｎ＋Ｓｉ）が本発明の下限を外れるＢ２、及びＴｉを含有しないＢ４は、成形品の強度が低下している。
【００４４】
【表１】
2009228134.tif 000002
【実施例２】
【００４５】
表２に示す成分組成を有する鋼を溶製し、鋳造して鋼片とした。なお、表２には、それぞれのベース鋼の符号も併せて示した。ベース鋼とは、表２の「その他」成分を含まず、その他成分以外の成分が表２に示す成分とほぼ等しい鋼であって、表１に記載された鋼を意味する。表２のＡｃ3［℃］及びＡｒ3［℃］は、Ｃ、Ｍｎ、Ｓｉ、Ｐ、Ａｌ、Ｔｉの含有量［質量％］から、次式（式１）及び（式２）によって求めた。また、表２には（Ｍｎ＋Ｓｉ）の計算値も示した。
Ａｃ3＝910−203Ｃ1/2−30Ｍｎ＋44.7Ｓｉ＋700Ｐ＋400（Ａｌ＋Ｔｉ）  ・・・（式１）
Ａｒ3＝901−325Ｃ−92Ｍｎ＋33Ｓｉ＋287Ｐ＋40Ａｌ  ・・・（式２）
【００４６】
これらの鋼片を１０５０〜１２５０℃に再加熱後、熱間圧延し、更に、酸洗及び冷間圧延を施し、板厚１．２ｍｍの鋼板とした。これらの各鋼板及びベース鋼の鋼板から、３０枚ずつ試料を採取し、ホットスタンピング成形を行った。なお、ホットスタンピング成形によるハット形状のプレス成形品の製造、試験片の採取、引張強度及び耐水素脆化特性の評価は、実施例１と同様にして行った。各鋼板及びベース鋼の引張強度目標値を表２に示す。
【００４７】
表２に示す引張強度目標値を満足し、耐水素脆化特性も良好であるサンプル数を３０で除し、歩留まりを求めた。結果を表２に示す。これらの歩留まりを各鋼板のベース鋼と比較すると、表２に示すように、いずれもベース鋼より高い歩留まりを示すことがわかった。また、このホットスタンピングの前後で金型に劣化が無いことを確認した。このように、選択的にＣｒ、Ｍｏ、Ｎｉ、Ｃｕ、Ｓｎ、Ｎｂ、Ｖ、Ｃａ、Ｍｇ、ＲＥＭを含有する本発明の鋼によれば、ベース鋼よりも高い歩留まりで、ホットスタンピング成形品を安定して製造することができる。
【００４８】
【表２】
2009228134.tif 000003